(57)【特許請求の範囲】
【請求項１】
機械加工可能な焼結グラファイトの連続するブロックである熱吸収材ブロックと、
格納容器に格納された相変化物質を備える複数の蓄熱素子と、
を備える蓄熱装置であって、
前記蓄熱素子のそれぞれは、前記熱吸収材ブロックと熱接触しており、前記蓄熱素子のそれぞれは、前記ブロックに形成されたホールのそれぞれに受けられる、蓄熱装置。
【請求項２】
前記熱吸収材ブロックは、複数の第１ホールが形成された蓄熱部分を備え、
前記蓄熱素子は前記のホールのそれぞれの内部に収容される、
請求項１に記載の蓄熱装置。
【請求項３】
前記ホールは所定の間隔をもって形成される、請求項１又は２に記載の蓄熱装置。
【請求項４】
前記所定の間隔は、前記蓄熱部分における熱輸送を最適化するように選択される、請求項３に記載の蓄熱装置。
【請求項５】
前記蓄熱部分と熱接触している１つ又は複数の加熱素子を更に備える、請求項１〜４のいずれか一項に記載の蓄熱装置。
【請求項６】
前記１つ又は複数の加熱素子は、前記蓄熱部分内の複数の第２ホール内に収容されている、請求項５に記載の蓄熱装置。
【請求項７】
前記加熱素子は電気加熱素子である、請求項５又は６に記載の蓄熱装置。
【請求項８】
前記加熱素子は、前記蓄熱部分の異なる領域に異なる量の熱を供給するように、個別に制御可能である、請求項５〜７のいずれか一項に記載の蓄熱装置。
【請求項９】
前記蓄熱部分の前記異なる領域に対応した１つ又は複数の温度センサーを更に備える、請求項８に記載の蓄熱装置。
【請求項１０】
前記蓄熱素子から熱を抽出するための手段を更に備える、請求項１〜９のいずれか一項に記載の蓄熱装置。
【請求項１１】
前記熱を抽出するための手段は、前記蓄熱部分につながれた密閉サイクル熱機関である、請求項１０に記載の蓄熱装置。
【請求項１２】
前記密閉サイクル熱機関はスターリング機関であり、
前記スターリング機関は芯を通して前記蓄熱部分につながれている、請求項１１に記載の蓄熱装置。
【請求項１３】
前記相変化物質は、シリコンメタロイド、又は、共晶、過共晶、若しくは、亜共晶のシリコン組成物、を含む、請求項１〜１２のいずれか一項に記載の蓄熱装置。
【発明の詳細な説明】
【技術分野】
【０００１】
本発明は、蓄熱装置に関する。
【背景技術】
【０００２】
近年、エネルギー源としての化石燃料から離れる動きがみられる。概してよりクリーンな燃料源と特徴付けられるものに向かう動きの中で、利用可能な形態のエネルギーを提供する手段としての太陽エネルギー又は風力エネルギーの使用が、かなり発達してきている。
【０００３】
まさにその性質上、太陽エネルギーの最大の落とし穴は、一日のある時間帯において、太陽は、太陽エネルギーを利用する様々なデバイスに必要な光子束を提供することができない、という事実である。同様に、風力タービンなどは、それらを駆動するのに十分な風力があるときにのみ、有効である。
【０００４】
エネルギー源からのエネルギーの供給が、遮られたり、一貫しないものであったりすると、多くの場合、信頼できず、そしてまた、不経済である。
【０００５】
加えて、ある時間帯においては、結果として生じる熱及びエネルギーが、太陽電池式のデバイスが利用可能なものではなく、供給過多として散逸するほど、太陽光線が過大になり得る。
【０００６】
上記困難を扱った以前の試みでは、例えば、夜間や悪天候時などのように、太陽光の入射がもはや利用できないときに、後で使用するために物質内部に熱エネルギーを貯蔵する手段として、シリコンメタロイド材が使われていた。太陽活動のピークの間に、シリコンメタロイド材は、固体から液体への相変化を経つつ、熱エネルギーを吸収することができる。
【０００７】
シリコンメタロイド材は、液体から固体への相変化を経ると、他の大部分の物質において期待される収縮ではなく、物質の膨張が起きるという特性により、一部分において、特徴付けられる。
【０００８】
シリコンメタロイド材内部に蓄えられた熱エネルギーは、スターリング機関などのような電気装置を通して、電気的及び／又は機械的作用に変換することが可能である。このようにして、太陽活動が利用できないときの動力源が得られる。
【０００９】
シリコンメタロイド材の短所は、相変化の際に熱エネルギーを吸収したり放出したりするため、とても手間がかかり、また、伸縮時の物理的な変化を理解することが必要である、という点である。シリコンメタロイド材が伸縮すると、シリコンメタロイド材が内部に置かれた容器への圧力が著しく増強される。例えば、インゴットの形態のシリコンメタロイド材を、グラファイトのような耐熱性熱吸収材料に直接接触させておくと、当該メタロイドは、その液体形態へと相変化したときに、グラファイトによって吸収される。シリコンメタロイドを、耐熱性材料内に挿入される前に、別個の容器内に格納しておくと、シリコンメタロイドのインゴットが相変化を経るときに、継続的に圧力が蓄積し、かつ、シリコンメタロイドのインゴットが崩壊し、結果として、容器に亀裂が入る。
【００１０】
インゴットを別個の容器に格納する場合は、シリコンメタロイドインゴットの容器が、シリコンメタロイド素材の相変化の間に放出された熱を、周囲のグラファイトへと十分に輸送する必要が生じるであろう。
【００１１】
特許文献１の内容は、参照することにより全体として本願に含まれる。特許文献１は、圧力分散パントと、放熱板として機能する一連の溝とを、端部の１つに備える、セラミックスで形成された細長のキャニスターの形態の容器を設けることにより、これらの問題を解決しようとした。特許文献１に記載されている蓄熱装置においては、このような一連のキャニスターが、シリコンメタロイドを格納するために用いられ、かつ、一連の焼結グラファイト棒が間に挟まれた配置でパックされる。しかしながら、そのような配置においては、キャニスターに亀裂が入りやすく、特に、溝の領域に亀裂が入りやすい、ということが発見されている。
【００１２】
上述の困難を克服又は軽減すること、又は、少なくとも有用な代替案を提供することが、望ましいであろう。
【先行技術文献】
【特許文献】
【００１３】
【特許文献１】国際特許出願公開第２０１１／０１７７６７号明細書
【発明の概要】
【課題を解決するための手段】
【００１４】
本発明の１つの側面に従い、熱吸収材ブロックと、格納容器に格納された相変化物質を備える複数の蓄熱素子と、を備える蓄熱装置であって、前記蓄熱素子のそれぞれが前記熱吸収材ブロックと熱接触している、蓄熱装置が提供される。
【００１５】
１つの実施例においては、熱吸収材ブロックは、複数の第１ホールが形成された蓄熱部分を備え、蓄熱素子は前記のホールのそれぞれの内部に収容される。
【００１６】
熱吸収材は、機械加工可能な材料であってよい。１つの実施例においては、熱吸収材は、焼結グラファイトである。
【００１７】
本発明の１つの実施例においては、所定の間隔をもって、ホールが形成される。所定の間隔は、蓄熱部分における熱輸送を最適化するように選択してもよい。
【００１８】
蓄熱装置は、蓄熱部分と熱接触している１つ又は複数の加熱素子を更に備えてもよい。１つ又は複数の加熱素子は、蓄熱部分の複数の第２ホールの内部に収容してもよい。
【００１９】
好ましくは、加熱素子は電気加熱素子である。加熱素子は、蓄熱部分の異なる領域に異なる量の熱を供給するように、個別に制御可能であってもよい。装置は、蓄熱部分の異なる領域に対応した１つ又は複数の温度センサーを更に備えてもよい。
【００２０】
装置は、例えば、熱吸収材ブロックにつながれた密閉サイクル熱機関を含む、蓄熱素子から熱を抽出するための手段を更に備えてもよい。密閉サイクル熱機関は、カルノーサイクル熱機関であってもよい。
【００２１】
本願においては、カルノーサイクル熱機関は、作動ガスの膨張及び圧縮にしたがって作動する任意の密閉サイクル熱機関を意味する。カルノーサイクル熱機関の例には、スターリング機関及びブレイトン機関が含まれる。
【００２２】
１つの実施例においては、密閉サイクル熱機関は、芯を通して蓄熱部分とつながれたスターリング機関である。
【００２３】
本発明の実施例において用いられるのに好ましい相変化物質には、シリコンメタロイド、又は、共晶、過共晶、若しくは、亜共晶のシリコン組成物、が含まれる。
【００２４】
他の側面においては、本発明は、相変化物質用の格納容器であって、実質的にシリンダ状である側壁と、第１端部及び第２端部と、を備え、前記側壁は、相変化を経ると、前記相変化物質が優先的に前記第１端部の方向へ膨張するように、前記第１端部から前記第２端部へとその長さに沿って増加する厚さを有する、格納容器、を提供する。
【００２５】
側壁は、好ましくは、炭化ケイ素を含む。好ましくは、側壁は、約８ＵＳメッシュ（ＵＳ  Ｍｅｓｈ）〜−２００ＵＳメッシュの範囲にわたる粒度分布を有する粒子から形成される。好ましい実施例においては、側壁は、９０％以上の炭化ケイ素を含む。
【００２６】
格納容器の実施例は、有利には、本願で説明される蓄熱装置の実施例とともに用いてもよい。
【００２７】
また、他の側面においては、本発明は、相変化物質用の格納容器の製造方法であって、前記格納容器は炭化ケイ素を含んだ本体を有し、炭化ケイ素粒子をバインダと混合する工程と、窯内で、所定の期間及び温度のステップを含む窯スケジュールにしたがって、前記の粒子を加熱する工程と、を含み、前記所定の期間は、前記格納容器の前記本体の至るところで前記粒子の間に結合を形成するのに十分である、製造方法、を提供する。
【００２８】
更なる側面においては、本発明は、熱吸収材ブロックを設ける工程と、複数の蓄熱素子を、前記のブロックと熱接触させて、設置する工程と、を含む蓄熱の方法であって、前記蓄熱素子は、格納容器に格納された相変化物質を備える、方法、を提供する。
【００２９】
相変化物質は、シリコンメタロイド、又は、共晶、過共晶、若しくは、亜共晶のシリコン組成物、を含んでもよい。格納容器は、炭化ケイ素を含んでもよい。
【００３０】
好ましくは、当該方法は、蓄熱素子をブロックに埋め込む工程を含む。例えば、当該方法は、１つ又は複数の蓄熱素子を受けるために、熱吸収材内に複数のホールを形成することにより、蓄熱部分を設ける工程を含んでもよい。蓄熱部分には、複数の加熱素子を設けてもよい。
【００３１】
１つの実施例においては、加熱素子は、蓄熱部分の異なる領域に異なる量の熱を供給するように、個別に制御可能である。
【００３２】
１つの実施例においては、当該方法は、相変化物質の融解比を１〜９９％に維持する工程を更に含む。
【００３３】
添付の図面を参照して、本発明に係る好ましい実施例を説明するが、本発明は実施例には制限されない。
【図面の簡単な説明】
【００３４】
【図１】蓄熱装置の一実施例を示す図である。
【図２】図１の蓄熱装置と共に用いられる格納容器の断面図である。
【図３】図２のＡ−Ａ線を通る断面図である。
【図４】図１の蓄熱装置と共に用いる熱芯を示す図である。
【図５】図４の芯の正面図である。
【図６】図５のＣ−Ｃ線を通る断面図である。
【図７】別の蓄熱装置を示す図である。
【図８】図７の装置の平面図である。
【図９】図８のＢ−Ｂ線を通る断面図である。
【図１０】格納容器の試験中に記録された温度対時間の曲線を示す図である。
【発明を実施するための形態】
【００３５】
初めに図１を参照すると、熱吸収材ブロック１２を備える、蓄熱装置１０が示されている。ブロック１２は、複数のホール１４が形成された熱吸収素材の連続するブロックである。
【００３６】
ここに、「連続する」の語は、材料の１つの塊であって、中身が詰まっているか多孔質かに関わらず、当該塊の内部の任意の２点を連続的な経路によってつなげることのできる、塊をいうものである。
【００３７】
１つ又は複数の蓄熱素子が、ホール１４のそれぞれの内部に収容され、そして、各蓄熱素子は、熱吸収材ブロック１２と熱接触している。ここでは、ブロック１２の蓄熱素子を含む部分を、蓄熱部分と呼ぶ。
【００３８】
各蓄熱素子は、格納容器に格納された相変化物質、この場合はシリコンメタロイド、を含む。格納容器は、好ましくは、ホール１４内部で締まり嵌めを形成する。
【００３９】
シリコンメタロイドは、１４１０℃の温度において、およそ４９７Ｗ／ｋｇの潜熱蓄熱容量を有している。ある状況においては、シリコンメタロイドの代わりに、熱容量は小さいが相転移温度も低い共晶（あるいは亜共晶又は過共晶）のシリコン組成物を採用することが有利であるかもしれない。例えば、Ａｌ：Ｓｉ比が１：１２の共晶Ａｌ−Ｓｉ合金は、５８０℃というかなり低い転移温度を有するが、一方ではそれでも、およそ２００Ｗ／ｋｇという比較的高い蓄熱容量を有する。
【００４０】
熱吸収材は、機械加工可能な材料、特に、焼結グラファイトであり、浸透させたバインダ又は他の材料を含んでもよい。ホール１４は、公知技術を用いた精密ボーリングによって、ブロック１２内に形成される。ホール１４の相対的配置は、ブロック１２内部の熱輸送を最適化するために、選択される。ホール１４の間の間隔は、公知の方法により、焼結グラファイト及び蓄熱素子の熱膨張係数を考慮して、最適化してもよい。例えば、ブロック１２の蓄熱部分内の熱輸送特性は、ＡＮＳＹＳ（ＡＮＳＹＳ，Ｉｎｃ．、ペンシルバニア州カノンズバーグ）のモデリングソフトウェアにおいて提供されるマルチフィジックスのシミュレーションモジュールに実装されているような有限要素法を用いて計算してもよい。
【００４１】
目下説明されている実施例においては焼結グラファイトが用いられているが、当業者は、他の熱吸収材でも、適度に高い熱伝導率を有し、かつ、格納容器を収容するように機械加工できるものであれば、また適切であると理解するであろう。
【００４２】
例えば、太陽光をブロック１２の１つ又は複数の箇所に集めるための１つ又は複数の太陽集光器を設けることにより、熱吸収材ブロック１２を太陽エネルギーによって直接加熱することは、もちろん許容可能であろう。しかしながら、蓄熱素子に隣接した所与の箇所に電気加熱素子２０を設けることで、ブロック１２の加熱のより優れた制御が可能となる。
【００４３】
電気加熱素子２０は、ブロック１２内の複数の第２ホール内に受けられる。好ましくは、複数の第２ホールの各ホール内部に締まり嵌めが形成される。加熱素子２０は、隣接するホール１４の間のギャップ内に位置する。第２複数ホールもまた、精密ボーリングによって形成される。
【００４４】
例えば、上述のように正確に空けられたホールを通じて、単一の熱吸収材ブロック内に蓄熱素子を設けることで、以前のアプローチが有する破砕の問題が回避されることが、発見されている。特に、ブロック構造は、ＰＣＴ／ＡＵ２０１０／００１０３５で説明される配置がなされたグラファイト棒及び付随する格納容器において発生する、加熱及び冷却段階の間の相転移にはさらされない。この相転移は、格納容器への圧力を生み、その結果、破砕が生じるものと考えられる。また、相転移は、蓄熱素子及び周囲のグラファイトの間で空隙を発生させるので、目下説明する実施例により得られるものより熱輸送特性が乏しくなる。
【００４５】
蓄熱装置１０の作動において、外部エネルギー源によって、電気加熱素子２０に電流が供給される。例えば、電流は、太陽電池アレイからの直流電流でもよいし、風力タービンからの交流電流でもよい。電流が加熱素子２０を通過するとき、周囲のグラファイトの抵抗加熱が生じる。そして、グラファイトブロックと熱接触している格納容器の壁を通じて、蓄熱素子の相変化物質へと熱が輸送される。シリコンメタロイド（又は、例えば、共晶シリコン組成物）は、その温度が融解温度に到達するまで、顕熱を吸収する。融解温度の点では、シリコンメタロイドへの更なる入熱が、融解潜熱として蓄えられる。外部エネルギー源（太陽エネルギー、又は、風力エネルギー）が、もはや利用可能でなくなるか、或いは、加熱素子のコア温度（ｃｏｒｅ  ｔｅｍｐｅｒａｔｕｒｅ）を融解温度より上に維持するのに必要なレベルを下回ると、シリコンメタロイドは凝固する。その後、蓄えられた熱は、周囲のグラファイトへと放出される。
【００４６】
加熱素子２０は、好ましくは炭化ケイ素により形成され、また、従来の方式で、例えば、銅配線によって、電流源につないでもよい。
【００４７】
機械的及び／又は電気的仕事をするための熱を抽出するために、装置１０は、ブロック１２と熱接触している芯２００を通じて、スターリング機関又はブレイトン機関のようなカルノーサイクル熱機関につないでもよい。蓄熱部分が、熱機関のヘッドよりも高温であるとき、芯２００を通じた熱伝導によって、蓄熱部分から熱が輸送される。
【００４８】
図４〜６においてより具体的に示されているように、芯２００は、複数のスルーホール２１０及び１つのブラインドボア２１２を含んでいる。これらは、対応するスターリング機関のヘッドと芯を機械的に接続するために、ヘッド上の突起部を確動的に位置決め（ｐｏｓｉｔｉｖｅ  ｌｏｃａｔｉｏｎ）し、かつ、スターリング機関と芯２００（そして、その結果としてブロック１２）の間の適切な熱接触を確保するために、設けられる。
【００４９】
芯２００は、好ましくは、ブロック１２と同じ材料、又は、少なくともブロック１２の材料と同一の又は極めて類似した熱伝導率を有する材料、により形成される。目下説明する実施例においては、芯２００は、機械加工可能な焼結グラファイトから製造される。焼結グラファイトは、ブロック１２の焼結グラファイトと同じグレードでよい。
【００５０】
図１及び図４〜６においては、芯２００は、別個の素子として示されているが、位置開口部２１０及び２１２は、そのままブロック１２の表面内に、直接機械加工してもよいと理解されるであろう。ある環境では、別個の芯２００が、モジュール性測度の高いシステムの提供に有利かもしれない。
【００５１】
加熱素子２０は、連続する材料部分１２のうちの異なった領域に対して、異なった量の熱を供給するように、個別に制御可能であってもよい。異なった領域は、それぞれ、当該領域に対応する１つ又は複数の温度センサーを備えてもよい。各センサーからの温度測定値は、制御システム（示されていない）へ送信してもよく、また、個別の加熱素子２０へ流れる電流、そしてそれ故に加熱の程度、を調節するために、制御システムにより用いられてもよい。例えば、連続する部分１２のいくつかの領域は、シリコンメタロイド（又は他の相変化物質）の相転移温度を優に超える温度である一方で、他の領域はかなり下回る温度であることを、温度測定値が示している場合、各領域が相転移温度のすぐ上の温度を有するように、各領域に流れる電流を適宜調節することができる。これによって、個別の領域に対応する蓄熱素子による、より効率的なエネルギー貯蔵がもたらされる。
【００５２】
次に図２及び３を参照すると、シリンダ状の外面１０２及びテーパ状の内面１０４を有する実質的にシリンダ状の側壁を備える、格納容器１００が示されている。格納容器１００は、例えば、耐火セメントを用いて、蓋１０６で密閉してもよい。内面１０４は、内部において、格納容器１００の第１端部１０７から第２端部１０８にかけて、側壁が第１端部１０７から第２端部１０８へとその長さに沿って厚くなるように、徐々に細くなっている。
【００５３】
相変化物質が格納容器１００内に格納され、そして、液体から固体（又はその逆）への相変化を経て膨張するとき、物質は、第２端部１０８における側壁が比較的厚いため、第１端部１０７の方向へ優先的に膨張することとなる。
【００５４】
シリコンメタロイド又は共晶シリコン組成物を格納し、それによって、上述の蓄熱装置とともに用いるのに適した蓄熱素子として機能させるために、炭化ケイ素から製造される格納容器１００を用いてもよい。適当な炭化ケイ素組成物、及び、容器１００の製造方法は、後述する。
【００５５】
炭化ケイ素から製造され、かつ、シリコンメタロイド又は共晶（過共晶又は亜共晶）シリコン組成物を保持するために用いられる、格納容器において、実質的に約１．２〜３．２度、より好ましくは１．３３〜２．９２度の範囲のテーパ角が適していることを我々は発見した。
【００５６】
次に図７〜９を参照すると、焼結グラファイトからなる連続するブロック４０２を備える、別の蓄熱装置４００が示されている。ブロック４０２は、絶縁物質の上層４４１及び下層４４２の間に挟まれている。層４４１、４４２は、装置４００の上部及び下部がさらされる動作温度に従って、異なる絶縁物質を採用してもよい。
【００５７】
ブロック４０２は、それぞれ内部に形成された複数のホール４１４を有する、複数の蓄熱部分４１２を含む。図９において最もよく示されているように、各ホール４１４は、一方が他方の上部に置かれた、図２及び３に示されるタイプの炭化ケイ素格納容器１００のペアを受けている。格納容器１００はそれぞれ、シリコンメタロイドを格納しており、それによって、上述のように蓄熱素子として機能する。
【００５８】
各蓄熱部分４１２は、図１に示されている蓄熱部分１２と同様に構成され、そして、複数の加熱素子２０を備えており、上述のような温度センサーが対応づけられてもよい。さらには、各蓄熱部分４１２は、蓄えられた熱をシステムから抽出するためのスターリング機関４５０のヘッドと連結するための芯４３０と、熱接触している。
【００５９】
格納容器の製造
９８％以上のＳｉＣ含有量、及び、０．２％以下のＦｅ含有量（Ｆｅ2Ｏ3を含む、全ての形態）、を有する耐火性炭化ケイ素粒子からスタートし、格納容器を製造した。粒子の粒径には、約８ＵＳメッシュから約−２００ＵＳメッシュまで、目盛りをつけた。公知の他の不均一な粒径分布もまた採用可能であるが、粒径は一般的には正規分布又は略正規分布に従う。
【００６０】
その後、セラミック酸化物バインダを炭化ケイ素粒子に加え、そして、バインダ及び炭化ケイ素を公知の方法によって混合した。特に用いられたバインダは、Ａｌ2Ｏ3であり、重量で４％が混合物に加えられた。他のセラミック酸化物バインダや、シリコン窒化物のような非酸化物バインダも、もちろん用いることができる。また、バインダの割合は適宜調整してもよいことが理解されよう。さらに、炭化ケイ素粒子は、セルフバインド（ｓｅｌｆ−ｂｉｎｄ）させてもよく、その結果、ある環境下では、バインダを完全に省くことができる。
【００６１】
その後、炭化ケイ素及びバインダの混合物は、プレス成形され、図２に示されているような、テーパ状の内面を有するシリンダを形成した。
【００６２】
その後、プレス成形されたシリンダを、窯に入れ、そして、表１に示される所定の期間及び温度（目標設定点）の一連のステップ（セグメント）を有する窯焼きスケジュールに従って、焼結した。
【００６３】
表１：窯焼きスケジュール
【表１】
0006042888.tif 000002
【００６４】
表１に示される具体的なスケジュールは、焼結された炭化ケイ素シリンダ本体の全体にセラミック結合を形成するのに適切であることが、見出されている。用いられる特定のバインダ、存在するバインダの割合、炭化ケイ素粒子の分布、などの様々な要素を考慮に入れるために、当該スケジュールを変更してもよいことが理解されよう。特に、目標設定点及び期間を調整する際には、バインダの水含有量がセラミック結合の形成を促進するレベルに維持されるように、注意すべきである。窯の温度上昇が速すぎる場合は、バインダ内の水の煮沸が速すぎてしまう可能性があり、したがって、完成したシリンダの強度が落ちてしまう。
【００６５】
格納容器のテスト
上述した手順によって、２つの炭化ケイ素格納容器を製造した。１８キログラム（ｋｇ）のシリコンメタロイドのインゴットを各容器内に入れ、その後、容器を、産業用のガス窯における炭化ケイ素マッフル内部の焼結グラファイト内に詰めた。容器は、リン酸塩結合剤の補助と共に、容器の材料と類似の組成物を有する耐火性モルタルを用いて密閉した。我々はまた、さらなる試験により、依然として充分な結果を達成しつつも、リン酸塩結合剤を省略してよいことを発見した。
【００６６】
コア温度を監視するために、Ｒ型熱電対を焼結グラファイト内部に置いた。
【００６７】
一旦窯内に入れ、容器をアルゴンガスにより浄化し、そして、各容器に蓋をはめた。そして、窯焼きの手順を開始し、窯の温度を、シリンダメタロイドの融解温度である１４１０℃以上に上げた。焼きの手順において用いられる窯の最大温度は、１４８０℃であった。
【００６８】
時間の関数としての窯温度及びコア温度が、図１０に示されている。窯温度の曲線５０２が点線で描かれており、また、コア温度の曲線６０２は実線で描かれている。
【００６９】
まずは、その温度が１４８０℃のピーク値に向かって急激に上昇するように（５０３）、窯を焼いた。また、シリンダメタロイドが顕熱としてエネルギーを吸収するにつれ、コア温度も類似の割合で上昇し（６０３）、やがて、コア温度がシリンダメタロイドの融解温度である１４１０℃に達した。そして、窯温度を、１４８０℃に維持した（５０４）。コア温度は１４１０℃のままであった（６０４）が、このことは、エネルギーが、潜熱として吸収されていたことを示している。この状態が維持され、やがてコア温度が再び上昇し始めた（６０５）。このことは、シリンダメタロイドにおける１００％の融解比が得られたことを示している。
【００７０】
その後、窯を冷却し（５０５）、そして、１４８０℃の目標温度に向けて再び焼いた（５０６）。コア温度は、冷却の結果として下降し（６０６）、その後、窯温度が上昇した結果として１４１０℃に向かって再び上昇した。このことは、シリンダメタロイドによる顕熱の吸収へ戻ったことを示している。コア温度は１４１０℃に留まり（６０７）、一方で、窯温度を１４８０℃に維持した（５０７）。コア温度はついには、再び上昇した（６０８）。このことは、やはり、１００％の融解比が得られたことを示している。
【００７１】
上述と類似の方法によって、複数の加熱及び冷却サイクルを実行した。そして、格納容器を、マッフルから取り除き、検査した。容器には、繰り返しの加熱及び冷却サイクルの結果としての損傷は、何ら無いことが、確認された。
【００７２】
上記の実施例の多くの変更が、本発明の範囲から離れることなく、当業者にとって明らかであろう。
【００７３】
本明細書を通して、文脈上他の意味に解すべき場合を除き、「含む」、「備える」又は「有する」の語やその活用形は、明示された、整数若しくは工程、又は、整数若しくは工程の組、を含むことを意味するものと解されるものであり、他の任意の、整数若しくは工程、又は、整数若しくは工程の組、を排除することを意味するものとは解されないものである。
【図１】
0006042888.tif 000003
【図２】
0006042888.tif 000004
【図３】
0006042888.tif 000005
【図４】
0006042888.tif 000006
【図５】
0006042888.tif 000007
【図６】
0006042888.tif 000008
【図７】
0006042888.tif 000009
【図８】
0006042888.tif 000010
【図９】
0006042888.tif 000011
【図１０】
0006042888.tif 000012